Brevet FR2738812A1 — publié le 19970321

SUBSTRAT A REVETEMENT PHOTO-CATALYTIQUE L'invention concerne des substrats à base verrière, céramique ou vitrocéramique, plus particulièrement en verre, notamment transparents, que l'on munit de revêtements à propriétés photo-catalytiques, en vue de fabriquer des vitrages d'applications diverses, comme les vitrages utilitaires, vitrages pour véhicules ou pour bâtiments. De plus en plus, on cherche à fonctionnaliser les vitrages en déposant à leur surface des couches minces destinées à leur conférer une propriété particulière selon l'application visée. Ainsi, il existe des couches à fonction optique, comme les couches dites anti-reflet composées d'un empilement de couches alternativement à haut et bas indices de réfraction. Pour une fonction anti-statique, ou chauffante du type anti-givre, on peut aussi prévoir des couches minces conductrices électriquement, par exemple à base de métal ou d'oxyde métallique dopé. Pour une fonction thermique, de bas-émissivité ou anti-solaire par exemple, on peut se tourner vers des couches minces en métal du type argent ou à base de nitrure ou d'oxyde métallique. Pour obtenir un effet anti-pluie , peuvent être prévues des couches à caractère hydrophobe, par exemple à base d'organo-silane fluoré Cependant, il existe encore un besoin pour un substrat, notamment un vitrage que l'on pourrait qualifier d'anti-salissures , c'est-à-dire visant la permanence dans le temps des propriétés d'aspect et de surface, et permettant notamment d'espacer les nettoyages et/ou d'améliorer la visibilité, en parvenant à éliminer au fur et à mesure les salissures se déposant progressivement à la surface du substrat, notamment les salissures d'origine organique comme les traces de doigts ou des produits organiques volatils présents dans l'atmosphère, ou même des salissures du type buée. Or on sait qu'il existe certains matériaux semi-conducteurs, à base d'oxyde métallique, qui sont aptes, sous l'effet d'un rayonnement de longueur d'onde adéquate, à initier des réactions radicalaires provoquant l'oxydation de produits organiques : on parle en général de matériaux photo-catalytiques ou encore photo-réactifs . L'invention a alors pour but la mise au point de revêtements photocatalytiques sur substrat, qui présentent un effet anti-salissures marqué vis-à-vis du substrat et que l'on puisse fabriquer de manière industrielle. L'invention a pour objet un substrat à base verrière, céramique ou vitrocéramique, notamment en verre et transparent, muni sur au moins une partie d'au moins une de ses faces d'un revêtement à propriété photo-catalytique comportant de l'oxyde de titane au moins partiellement cristallisé, incorporé audit revêtement sous forme de particules, notamment de taille comprise entre 5 et 70 nm, pour l'essentiel cristallisées sous forme anatase ou anatase/rutile. L'incorporation se fait de préférence avec un liant. L'oxyde de titane fait en effet partie des semi-conducteurs qui, sous l'action de la lumière dans le domaine visible ou des ultraviolets, dégradent des produits organiques qui se déposent à leur surface. Choisir l'oxyde de titane pour fabriquer un vitrage à effet anti-salissures est donc particulièrement indiqué, et ce d'autant plus que cet oxyde présente une bonne résistance mécanique et chimique : pour être efficace longtemps, il est évidemment important que le revêtement conserve son intégrité, alors même qu'il se trouve directement exposé à de nombreuses agressions, notamment lors du montage du vitrage sur chantier (bâtiment) ou sur ligne de production (véhicule), ce qui implique des manipulations répétées par des moyens de préhension mécaniques ou pneumatiques, et également une fois le vitrage en place, avec des risques d'abrasion (essuie-glace, chiffon abrasif) et de contact avec des produits chimiques agressifs (polluants atmosphériques du type SO2, produit d'entretien, ...). Le choix s'est porté, en outre, sur un oxyde de titane qui soit au moins partiellement cristallisé parce qu'il a été montré qu'il était beaucoup plus performant en termes de propriété photo-catalytique que l'oxyde de titane amorphe. De préférence, il est cristallisé sous forme anatase, sous forme rutile ou sous forme d'un mélange d'anatase et de rutile, avec un taux de cristallisation d'au moins 25%, notamment d'environ 30 à 80%. (On comprend par taux de cristallisation la quantité en poids de TiO2 cristallisé par rapport à la quantité en poids totale de TiO2 dans le revêtement). On a également pu observer, notamment dans le cas d'une cristallisation sous forme anatase, que l'orientation des cristaux de TiO2 croissant sur le substrat avait une influence sur les performances photo-catalytiques de l'oxyde : il existe une orientation privilégiée (1,1,0) qui favorise nettement la photocatalyse. Avantageusement, la fabrication du revêtement est opérée de manière à ce que l'oxyde de titane cristallisé qu'il contient se trouve sous forme de cristallites , c'est-à-dire de monocristaux, ayant une taille moyenne comprise entre 0,5 et 60 nm, de préférence 1 à 50 nm, notamment 10 à 40 nm. C'est en effet dans cette gamme de dimension que l'oxyde de titane paraît avoir un effet photo-catalytique optimal, vraisemblablement parce que les cristallites de cette taille développent une surface active importante. Comme on le verra plus en détails ultérieurement par la description des différents modes d'obtention du revêtement, on peut en fait incorporer les particules d'oxyde de titane au revêtement de multiples façons. Ces particules sont en fait en général des agglomérats de cristallites et ont notamment une taille moyenne de l'ordre de 5 à 70 nm. Le liant utilisable pour incorporer les particules au revêtement peut être minéral, notamment sous forme d'un oxyde (ou mélange d'oxydes) amorphe ou partiellement cristallisé, par exemple en oxyde de silicium, de titane, d'étain, de zirconium ou d'aluminium. II peut être cantonné à son rôle de matrice vis-à-vis des particules actives en oxyde de titane, ce qui est le cas par exemple de l'oxyde de silicium. Mais il peut aussi participer à l'effet photocatalytique des particules, en présentant lui-même un certain effet photocatalytique, même faible par rapport à celui des particules, ce qui est le cas de l'oxyde de titane amorphe ou partiellement cristallisé. Le liant peut aussi être choisi partiellement ou essentiellement organique, notamment sous forme d'une matrice polymérique. II peut s'agir d'un polymère qui peut présenter des propriétés complémentaires à celles des particules d'oxyde de titane, et notamment des propriétés hydrophobes et/ou oléophobes et que l'on peut déposer par une technique du type sol-gel. Comme exemple de telles matrices, on peut se reporter à la demande de brevet FR-94/03689 du 29 mars 1994, qui décrit une telle matrice parfois qualifiée d'hybride et obtenue à partir d'une solution comprenant un alkoxysilane époxydé, un silane non époxydé hydrolysable, de la silice colloidale, un catalyseur et au moins un alkylsilane fluoré hydrolysable. L'alkylsilane fluoré est de formule générale: CF,-(CF,),-(CH2),-SiX3, avec n de 0 à 12, m de 2 à 5, X une fonction hydrolysable. L'alkylsilane époxydé est de formule dans laquelle p est O ou A, r est 0,1 ou 2, s est un nombre entier entre 1 et 6, M = H ou un alkyle comprenant 1 à 4 atomes de carbone, M' et M " sont des alkyles comprenant 1 à 3 atomes de carbone. Le silane non époxydé est de formule générale dans laquelle N et N' sont des groupements organiques liés à l'atome de silicium par une liaison Si-C et qui ne comportent pas de groupement susceptible de réagir avec les silanes hydrolysés présents dans la compositions, et où Q et Q' sont des fonctions hydrolysables. On peut aussi choisir de superposer au revêtement selon l'invention une couche oléophobe et/ou hydrophobe greffée, par exemple à base de l'organosilane fluoré décrit dans les brevets US-5 368 892 et US-5 389 427, ainsi qu'à base du perfluoroalkylsilane décrit dans la demande de brevet FR94/08734 du 13 juillet 1994, notamment de formule CF3~(CF2)n~(CH2)m~Six3 dans laquelle n est de 0 à 12, m est de 2 à 5 et X est un groupe hydrolysable. Pour amplifier l'effet photo-catalytique des particules d'oxyde de titane du revêtement selon l'invention, on peut y incorporer des additifs adaptés. On peut tout d'abord augmenter la bande d'absorption du revêtement, en incorporant au revêtement d'autres particules notamment métalliques et à base de cadmium, d'étain, de tungstène, de zinc, de cérium, ou de zirconium. On peut aussi augmenter le nombre de porteurs de charge par dopage du réseau cristallin de l'oxyde de titane constitutif des particules, en y insérant au moins un des éléments métalliques suivants : niobium, tantale, fer, bismuth, cobalt, nickel, cuivre, ruthénium, cérium, molybdène. Ce dopage peut aussi se faire par un dopage de surface seulement des particules d'oxyde de titane, dopage de surface réalisé en recouvrant au moins une partie desdites particules d'une couche d'oxydes ou de sels métalliques, le métal étant choisi parmi le fer, le cuivre, le ruthénium, le cérium, le molybdène, le vanadium et le bismuth. Enfin, on peut amplifier le phénomène photocatalytique en augmentant rendement et/ou cinétique des réactions photocatalytiques, en recouvrant au moins une partie des particules par un métal noble sous forme de couche mince du type platine, rhodium, argent. De manière tout-à-fait surprenante, le revêtement présente en fait non pas une propriété mais deux, dès qu'il est exposé à un rayonnement adéquat comme la lumière visible et/ou les ultraviolets : par la présence d'oxyde de titane photo-catalytique, comme déjà vu, il favorise la disparition progressive, au fur et à mesure de leur accumulation, de salissures d'origine organique, en provoquant leur dégradation par un processus d'oxydation radicalaire. Mais le revêtement de l'invention présente également de préférence une surface extérieure à caractère hydrophile et/ou oléophile prononcé, notamment dans le cas où le liant est minéral, ce qui amène deux avantages non négligeables : un caractère hydrophile permet un mouillage parfait de l'eau qui peut se déposer sur le revêtement. Au lieu d'un dépôt de gouttelettes d'eau sous forme de buée gênant la visibilité, on a en fait un mince film continu d'eau qui se forme à la surface du revêtement et qui est tout-à-fait transparent. Cet effet anti-buée est notamment démontré par le mesure d'un angle de contact à l'eau inférieur à 50après exposition à la lumière. Conjointement à un caractère hydrophile, il peut aussi présenter un caractère oléophile, permettant le mouillage des salissures organiques qui, comme pour l'eau, tendent alors à se déposer sur le revêtement sous forme d'un film continu moins visible que des taches bien localisées. On obtient ainsi un effet anti-salissures organiques qui s'opère en deux temps : dès qu'elle se dépose sur le revêtement, la salissure est déjà peu visible. Ensuite, progressivement, elle disparaît par dégradation radicalaire amorcée par photocatalyse. L'épaisseur du revêtement selon l'invention est variable, elle est de préférence comprise entre 5 nm et 1 micron, notamment entre 5 et 100 nm, notamment entre 10 et 80 nm, ou entre 20 et 50 nm. En fait, le choix de l'épaisseur peut dépendre de différents paramètres, notamment de l'application envisagée du substrat du type vitrage, ou encore de la taille des cristallites de TiO2 dans le revêtement. Le revêtement peut également être choisi de surface plus ou moins lisse : une faible rugosité de surface peut en effet être avantageuse, si elle permet de développer une surface photocatalytique active plus grande. Cependant, trop prononcée, elle peut être pénalisante en favorisant l'incrustation, l'accumulation des salissures. Dans le cas où le revêtement est à base de particules de TiO2 enrobées dans un liant, on peut choisir le mode de dépôt et l'épaisseur du revêtement de telle sorte que les particules ou les cristallites dont elles sont constituées émergent en surface de ce liant. Entre le substrat et le revêtement selon l'invention, on peut disposer une ou plusieurs autres couches minces à fonction différente ou complémentaire de celle du revêtement. Il peut s'agir, notamment, de couches à fonction antistatique, thermique, optique ou de couches faisant barrière à la migration de certains éléments provenant du substrat, notamment faisant barrière aux alcalins et tout particulièrement aux ions sodium quand le substrat est en verre. On peut aussi envisager un empilement de couches anti-reflets alternant des couches minces à haut et bas indices, le revêtement selon l'invention constituant la dernière couche de l'empilement. Dans ce cas, il est préférable que le revêtement soit d'indice de réfraction relativement peu élevé, ce qui est le cas quand il est constitué, notamment, d'une matrice minérale du type oxyde de silicium dans laquelle sont noyées des particules d'oxyde de titane, ou d'un oxyde mixte de titane et de silicium. La couche à fonction anti-statique et ou thermique (chauffante en la munissant d'amenées de courant, bas-émissive, anti-solaire, ...) peut notamment être choisie à base d'un matériau conducteur du type métal, comme l'argent, ou du type oxyde métallique dopé comme l'oxyde d'indium dopé à l'étain ITO, L'oxyde d'étain dopé avec un halogène du type fluor SnO2:F, ou de l'oxyde de zinc dopé à l'indium ZnO:ln, au fluor ZnO:F, à l'aluminium ZnO:A ou à l'étain ZnO:Sn. La couche à fontion anti-statique a de préférence un valeur de résistance carrée de 20 à 1000 ohms/carré. On peut prévoir de la munir d'amenées de courant afin de la polariser (tensions d'alimentation par exemple comprises entre 5 et 100V). Cette polarisation contrôlée permet notamment de lutter contre le dépôt de poussières de taille de l'ordre du millimètre susceptibles de se déposer sur le revêtement, notamment des poussières sèches adhérentes que par effet électro-statique : en inversant brutalement la polarisation de la couche, on éjecte ces poussières. La couche mince à fonction optique peut être choisie afin de diminuer la réflexion lumineuse et/ou rendre plus neutre la couleur en réflexion du substrat. Elle présente dans ce cas, de préférence, un indice de réfraction intermédiaire entre celui du revêtement et celui du substrat et une épaisseur optique apprpriée, et peut être constituée d'un oxyde ou d'un mélange d'oxydes du type oxyde d'aluminium Al2O3, oxyde d'étain SnO2, oxyde d'indium Ion203, oxycarbure ou oxynitrure de silicium. Pour obtenir une atténuation maximale de la couleur en réflexion, il est préférable que cette couche mince présente un indice de réfraction proche de la racine carrée du produit des carrés des indices de réfraction des deux matériaux qui l'encadrent, c'est-à-dire le substrat et le revêtement selon l'invention. Parallèlement, il est avantageux de choisir son épaisseur optique (c'est-à-dire le produit de son épaisseur géométrique et de son indice de réfraction) voisine de lambda/4, lambda étant approximativement la longueur d'onde moyenne dans le visible, notamment d'environ 500 à 550 nm. La couche mince à fonction de barrière aux alcalins peut être notamment choisie à base d'oxyde, de nitrure, d'oxynitrure ou d'oxycarbure de silicium, en oxyde d'aluminium contenant du fluor Al2O3:F, ou encore en nitrure d'aluminium. En fait, elle s'est avérée utile quand le substrat est en verre, car la migration d'ions sodium dans le revêtement selon l'invention peut, dans certaines conditions, en altérer les propriétés photo-catalytiques. Toutes ces couches minces optionnelles peuvent, de manière connue, être déposées par des techniques sous vide du type pulvérisation cathodique ou par d'autres techniques du type décomposition thermique telles que les pyrolyses en phase solide, liquide ou gazeuse. Chacune des couches prémentionnées peut cumuler plusieurs fonctions, mais on peut aussi les superposer. L'invention a également pour objet les vitrages anti-salissures et/ou anti-buée , qu'ils soient monolithiques, multiples isolants du type doublevitrage ou feuilletés, et qui incorporent les substrats revêtus précédemment décrits. L'invention vise donc la fabrication de produits verriers, céramiques ou vitro-céramiques, et tout particulièrement la fabrication de vitrages autonettoyants . Ceux-ci peuvent avantageusement être des vitrages de bâtiment, comme des double-vitrages (on peut alors disposer le revêtement côté extérieur et/ou côté intérieur , c'est-à-dire en face 1 et/ou en face 4). Cela s'avère tout particulièrement intéressant pour les vitrages peu accessibles au nettoyage et/ou qui ont besoin d'être nettoyés très fréquemment, comme des vitrages de toîture, des vitrages d'aéroports, ... II peut aussi s'agir de vitrages pour véhicules où le maintien de la visibilité est un critère essentiel de sécurité. Ce revêtement peut ainsi être disposé sur des pare-brise, latéraux ou lunettes arrière de voiture, notamment sur la face des vitrages tournée vers l'intérieur de l'habitacle. Ce revêtement peut alors éviter la formation de buée, et/ou supprimer les traces de salissures du type trace de doigts, nicotine ou matériau organique du type plastifiant volatil relargué par le plastique habillant l'intérieur de l'habitacle, notamment celui du tableau de bord (relargage connu parfois sous le terme anglais de fogging ). D'autres véhicules tels qu'avions ou trains peuvent aussi trouver intérêt à utiliser des vitrages munis du revêtement de l'invention. Nombre d'autres applications sont possibles, notamment pour les verres d'aquarium, les vitrines de magasin, les serres, les vérandas, les verres utilisés dans l'ameublement intérieur ou le mobilier urbain, mais aussi les miroirs, les écrans de télévision, Une autre application intéressante du revêtement selon l'invention consiste à l'associer à un vitrage à absorption variable commandée électriquement du type vitrage électrochrome, vitrage à cristaux liquides éventuellement avec colorant dichroïque, vitrage à système de particules suspendues, vitrage viologène... Tous ces vitrages étant constitués en général d'une pluralité de substrats transparents entre lesquels sont disposés les éléments actifs , on peut alors avantageusement disposer le revêtement sur la face extérieure d'au moins un de ces substrats. Notamment dans le cas d'un vitrage électrochrome, lorsque ce dernier est à l'état coloré, son absorption conduit à un certain échauffement en surface, ce qui, de fait, est susceptible d'accélérer la décomposition photocatalytique des substances carbonées se déposant sur le revêtement selon l'invention. Pour plus de détails sur la structure d'un vitrage électrochrome, on se reportera avantageusement à la demande de brevet EP-A-O 575 207 décrivant un double vitrage feuilleté électrochrome, le revêtement selon l'invention pouvant, de préférence, être disposé en face 1. L'invention a également pour objet les différents procédés d'obtention du revêtement selon l'invention. On peut avoir recours à une technique de dépôt du type pyrolyse, intéressante car elle permet notamment le dépôt du revêtement en continu, directement sur le ruban de verre float, lorsqu'on utilise un substrat verrier. La pyrolyse peut s'effectuer en phase liquide, à partir d'une solution comprenant les particules d'oxyde de titane et au moins un précurseur organométallique, notamment de titane du type chélate de titane et/ou alcoolate de titane. Pour plus de détails sur la nature du précurseur de titane ou sur les conditions de dépôt, on se rapportera par exemple aux brevets FR-2 310 977 et EP-O 465 309. On peut également déposer le revêtement par d'autres techniques, notamment par la technique dite sol-gel . Différents modes de dépôt sont possibles, comme le trempé aussi appelé dip-coating ou un dépôt à l'aide d'une cellule appelé cell-coating , cette dernière technique étant décrite en détails dans la demande de brevet FR-95/05978 déposée le 19 mai 1995. Il peut aussi s'agir d'un mode de dépôt par spray-coating ou par enduction laminaire, cette dernière technique étant détaillée dans la demande de brevet WO-94/01598. Tous ces modes de dépôt utilisent en général une solution comprenant au moins un précurseur organo-métallique, notamment de titane du type alcoolate que l'on décompose thermiquement après enduction du substrat par la solution sur l'une de ses faces, ou sur ses deux faces. Ces techniques de dépôt précédemment énoncées qui ont recours à une solution, incorporent donc à la solution de précurseurs métalliques une poudre ou une dispersion colloïdale de particules d'oxyde de titane déjà formé et cristallisé, notamment sous forme anatase ou anatase/rutile. Ces particules, évoquées plus haut, sont hautement actives sur le plan photocatalytique et peuvent en outre favoriser la cristallisation du TiO2 formé par décomposition thermique à partir des précurseurs, en jouant vraisemblablement le rôle de germes de cristallisation. Dans le revêtement final, on a ainsi de l'oxyde de titane fabriqué de deux façons différentes. Avantageusement, on peut choisir un taux d'introduction de particules d'oxyde de titane dans la solution de manière à utiliser de 0,1 à 0,6 gramme de ces particules par gramme d'oxyde de titane efffectivement déposé sur le substrat. De préférence, les particules d'oxyde de titane ont une répartition granulométrique telle qu'au moins 80% d'entre-elles présentent un même diamètre moyen, notamment d'environ 20 ou 40 nm. La dispersion de particules de TiO2 présente avantageusement des caractéristiques spécifiques, notamment elle comprend des particules de dioxyde de titane au moins partiellement cristallisées et monodisperses . On entend par monodisperses des particules présentant un indice de dispersion d'au plus 0,5, de préférence d'au plus 0,3, L'indice de dispersion étant donné par la formule suivante : I = (84-16) / 2. 50 dans laquelle 84 est le diamètre des particules pour lequel 84% des particules ont un diamètre inférieur à 84 16 est le diamètre des particules pour lequel 16% des particules ont un diamètre inférieur à 16 II peut être intéressant, par ailleurs, de déposer le revêtement, quelle que soit la technique de dépôt envisagée, non pas en une seule fois, mais par au moins deux étapes successives, ce qui paraît favoriser la cristallisation de l'oxyde de titane sur toute l'épaisseur du revêtement lorsqu'on le choisit relativement épais. De même, il est avantageux de faire subir au revêtement à propriété photo-catalytique, après dépôt, un traitement thermique du type recuit. Un traitement thermique est indispensable pour une technique du type sol-gel ou enduction laminaire afin de décomposer le((s) précurseur(s) organométallique(s) en oxyde, une fois l'enduction du substrat effectuée, ce qui n'est pas le cas lorsqu'on utilise une technique de pyrolyse où le précurseur se décompose dès qu'il se trouve au contact du substrat. Dans le premier cas comme dans le second, cependant, un traitement thermique post-dépôt, une fois le TiO2 formé, améliore son taux de cristallisation. La température de traitement choisie peut en outre permettre de mieux contrôler le taux de cristallisation et la nature cristalline, anatase et/ou rutile, de l'oxyde. D'autres détails et caractéristiques avantageuses de l'invention ressortent de la description ci-après d'exemples de réalisation non limitatifs, à l'aide des figures suivantes e figure 1: une coupe transversale d'un substrat verrier muni du revêtement selon l'invention, figure 2 : un schéma d'une technique de dépôt sol-gel, dite par trempé ou par dip-coating du revêtement, figure 3 : un schéma d'une technique de dépôt dite cell-coating , figure 4 : un schéma d'une technique de dépôt dite spray-coating , figure 5 : un schéma d'une technique de dépôt par enduction laminaire. Comme représenté de manière extrêmement schématique en figure 1, tous les exemples suivants concernent le dépôt d'un revêtement 3 dit antisalissures essentiellement à base d'oxyde de titane sur un substrat transparent 1. Le substrat 1 est en verre clair silico-sodo-calcique de 6 mm d'épaisseur et 50 cm de long et de large. Il va de soi que l'invention n'est pas limitée à ce type spécifique de verre. Le verre peut en outre ne pas être plan, mais bombé. Entre le revêtement 3 et substrat 1, se trouve une couche mince optionnelle 2 soit à base d'oxycarbure de silicium noté SiOC en vue de constituer une barrière à la diffusion aux alcalins et/ou une couche atténuant la réflexion lumineuse, soit à base d'oxyde d'étain dopé au fluor SnO2:F en vue de constituer une couche anti-statique et/ou bas-émissive, même à effet basémissif peu accentué, et/ou atténuant la couleur notamment en réflexion. EXEMPLES 1 A 3 Les exemples 1 à 4 concernent un revêtement 3 déposé à l'aide d'une technique de pyrolyse en phase liquide. On peut procéder en continu, en utilisant une buse de distribution adaptée disposée transversalement et audessus du ruban de verre float, au sortir de l'enceinte du bain float proprement dit. Ici, on a procédé de façon discontinue, en utilisant une buse statique disposée face au substrat 1 déjà découpé aux dimensions indiquées, substrat qui est d'abord chauffé dans un four à une température de 400 à 6500C avant de défiler à vitesse constante devant la buse projetant une solution appropriée. EXEMPLE 1 Dans cet exemple, il n'y a pas de couche optionnelle 2. Le revêtement 3 est déposé à l'aide d'une solution comprenant deux précurseurs organométalliques de titane, le di-iso-propoxy di-acétylacétonate de titane et le tétraoctylène glycolate de titane dissous dans un mélange de deux solvants, qui sont de l'acétate d'éthyle et de l'isopropanol et une suspension colloïdale de particules d'oxyde de titane, dans une proportion de 5 grammes de TiO2 par litre de solution. Les particules sont constituées de cristallites agglomérées d'anatase, cristallites de taille moyenne d'environ 5 nm. Les particules présentant une taille répartie dans une gamme allant de 5 à 45 nm, sont en suspension dans de l'éthylène glycol dans une concentration massique de 5 à 20%. Le TiO2 peut être dopé avec du bismuth ou du niobium. Pour connaître un mode de préparation préférée de ces particules, on se reportera avantageusement à la demande de brevet EP-A-O 335 773. On peut noter que d'autres précurseurs de même type sont tout-à-fait utilisables également, notamment d'autres chélates de titane du type acétylacétonate de titane, méthylacétoacétate de titane, éthylacétoacétate de titane ou encore le titane tri-éthanol amine ou le titane di-éthanol amine. Dès que le substrat 1 a atteint la température voulue dans le four, soit notamment environ 5000C, celui-ci défile devant la buse projetant à température ambiante le mélange indiqué à l'aide d'air comprimé. On obtient alors une couche de TiO2 d'environ 90 nm d'épaisseur, I'épaisseur pouvant être contrôlée par la vitesse de défilement du substrat 1 devant la buse et/ou la température dudit substrat. La couche est partiellement cristallisée sous forme anatase. On fait ensuite subir au substrat 1 muni de ce revêtement un recuit dans un four à une température d'environ 500 à 5500C pendant un laps de temps pouvant aller de 1 minute à 3 heures. Après dépôt et recuit, on obtient un revêtement 3 d'oxyde de titane plus cristallisé que dans le cas de l'exemple 1, sous forme anatase. Ce revêtement contient ainsi à la fois du TiO2 provenant de la décomposition des organométalliques et du TiO2 provenant des particules de TiO2 en suspension colloïdale, le premier jouant en quelque sorte le rôle de liant minéral par rapport au second. EXEMPLE 2 II renouvelle l'exemple 1, mais en intercalant entre le substrat 1 et revêtement 3 une couche 2 en SnO2:F de 73 nm d'épaisseur. Cette couche est obtenue par pyrolyse de poudre à partir de difluorure de dibutylétain DBTF. On peut aussi l'obtenir, de manière connue, par pyrolyse en phase liquide ou vapeur, comme cela est par exemple décrit dans la demande de brevet EP-A-O 648 196. En phase vapeur, on peut notamment utiliser un mélange de monobutyl trichlorure d'étain et d'un précurseur fluoré associé éventuellement à un oxydant doux du type H2O. L'indice de la couche obtenue est d'environ 1,9. Sa résistance carrée est d'environ 50 ohms/carré. Dans l'exemple 1 précédent, le substrat 1 revêtu, monté en doublevitrage de manière à ce que le revêtement soit en face 1 (avec un autre substrat 1' non revêtu mais de même nature et dimensions que le substrat 1 par l'intermédiaire d'une lame d'air de 12 mm) présente une valeur de pureté de couleur en réflexion de 26% et une valeur de pureté de couleur en transmission de 6,8%. Dans cet exemple 3, la pureté de couleur en réflexion (dans les dorés) n'est plus que de 3,6%, et elle est de 1,1 % en transmission. Ainsi, la sous-couche en SnO2:F permet de conférer au substrat des propriétés anti-statiques dues à sa conductivité électrique, elle a également une influence favorable sur la colorimétrie du substrat, en rendant nettement plus neutre sa coloration, aussi bien en transmission qu'en réflexion, coloration provoquée par la présence du revêtement 3 d'oxyde de titane présentant un indice de réfraction relativement élevé. On peut la polariser en la munissant d'une alimentation électrique adaptée, pour limiter le dépôt de poussières de taille relativement importante de l'ordre du millimètre. EXEMPLE 3 II renouvelle l'exemple 2, mais en intercalant cette fois entre substrat 1 et revêtement 3 une couche 2 à base d'oxycarbure de silicium, d'indice d'environ 1,75 et d'épaisseur environ 50 nm, couche que l'on peut obtenir par CVD à partir d'un mélange de SiH4 et d'éthylène en dilution dans de l'azote, comme décrit dans la demande de brevet EP-A-O 518 755. Cette couche est particulièrement efficace pour empêcher la tendance à la diffusion d'alcalins (Na+, K+) et d'alcalino-terreux (Ca++) provenant du substrat 1 vers le revêtement 3. Ayant, comme SnO2:F, un indice de réfraction intermédiaire entre celui du substrat (1,52) et du revêtement 3 (environ 2,30 à 2,35 ), elle permet également d'atténuer l'intensité de la coloration du substrat aussi bien en réflexion qu'en transmission et de diminuer globalement la valeur de réflexion lumineuse RL dudit substrat. EXEMPLE 4 Cet exemple utilise la technique dite sol-gel utilisant un mode de dépôt par trempé encore appelé dip-coating dont le principe ressort de la figure 2: il s'agit d'immerger le substrat 1 dans la solution liquide 4 contenant le(s) précurseur(s) adéquat(s) du revêtement 3, puis d'en extraire le substrat 1 à vitesse contrôlée à l'aide d'un moyen moteur 5, le choix de la vitesse d'extraction permettant d'ajuster l'épaisseur de solution restant à la surface des deux faces du substrat et, de fait, I'épaisseur des revêtements déposés, après traitement thermique de ce dernier pour à la fois évaporer le solvant et décomposer le ou les précurseurs en oxyde. On utilise pour déposer le revêtement 3 une solution 4 comprenant soit du tétrabutoxyde de titane Ti(O-Bu)4 stabilisé avec de la diéthanol amine DEA en proportion molaire 1:1 dans un solvant type éthanol à 0,2 mole de tétrabutoxyde par litre d'éthanol, soit le mélange de précurseurs et de solvants décrits dans l'exemple 1. ( Peut aussi être utilisé un autre précurseur comme le dibutoxy-diéthanolamine de titane), solution additionnée de 5 grammes/litre de solution de TiO2 sous forme de particules anatase en solution colloïdale à 10% dans de l'éthylène glycol, de manière à utiliser environ 0,24 gramme de ces particules par gramme de TiO2 effectivement déposé. Après extraction de chacune des solutions 4, les substrats 1 sont chauffés 1 heure à 1000C puis environ 3 heures à 5500C avec une montée en température progressive. On obtient sur chacune des faces un revêtement 3, dans les deux cas en TiO2 bien cristallisé sous forme anatase. EXEMPLE 5 Cet exemple utilise la technique appelée cell-coating dont le principe est rappelé dans la figure 3 et dont la description détaillée est donnée dans la demande de brevet FR-95/05978 du 19 mai 1995 précitée. Il s'agit de former une cavité étroite délimitée par deux faces sensiblement parallèles 6, 7 et deux joints 8, 9, au moins une de ces faces 6, 7 étant constituée par la face du substrat 1 à traiter. Puis on remplit la cavité de la solution 4 de précurseur(s) du revêtement, et on retire la solution 4 de manière contrôlée, de manière à forme un ménisque de mouillage à l'aide d'une pompe 10 péristaltique par exemple, en laissant un film de la solution 4 sur le face du substrat 1 au fur et à mesure du retrait de la solution. La cavité 5 est ensuite maintenue au moins le temps nécessaire à un séchage, durcissement par traitement thermique du film sur le substrat. L'avantage de cette technique par rapport au dip-coating est notamment que l'on peut traiter qu'une seule des deux faces du substrat 1, et non les deux systématiquement, à moins d'avoir recours à un système de masquage. Cet exemple utilise la solution 4 décrite dans l'exemple 5. Les mêmes traitements thermiques sont ensuite opérés pour obtenir le revêtement 3 de TiO2. Dans les deux cas, les revêtements 3 présentent une bonne durabilité mécanique, les revêtements selon l'exemple 9 ayant eu recours à la suspension colloïdale de TiO2 sont bien cristallisés : les particules devraient faciliter la cristallisation anatase du liant TiO2 provenant du (des) précurseur(s) organo-métallique(s) qui est plutôt amorphe avant les traitements thermiques post-dépôt. Ces mêmes types de solutions 4 peuvent être également utilisées pour déposer des revêtements par spray-coating , comme représenté en figure 4, où l'on pulvérise la solution 4 sous forme d'un nuage contre le substrat 1 en statique, ou par enduction laminaire comme représenté en figure 5. Dans ce dernier cas, on fait passer le substrat 1, maintenu par succion sous vide, contre un support 1 1 en inox et Téflon au-dessus d'un réservoir 12 contenant la solution, solution dans laquelle est partiellement immergé un cylindre 14 fendu, on déplace ensuite l'ensemble du réservoir 12 et du cylindre 14 sur toute la longueur du substrat 1, le masque 13 évitant une évaporation trop rapide du solvant de la solution 4. Pour plus de détails sur cette dernière technique, on se reportera avantageusement à la demande de brevet WO94/01598 pré-citée. Des tests ont été effectués sur les substrats obtenus selon les exemples précédents afin de caractériser les revêtements déposés et évaluer leurs performances anti-buée et anti-salissures . O Test 1 : c'est le test des figures de buée. II consiste à observer les conséquences de la photo-catalyse et de la structure du revêtement (taux de groupes hydroxyl, porosité, rugosité) sur le mouillage. Si la surface est photo-réactive, les micro-pollutions carbonées qui se déposent sur le revêtement sont détruites en permanence, et la surface est hydrophile donc anti-buée. On peut aussi faire une évaluation quantitative en réchauffant brusquement le substrat revêtu initialement entreposé au froid ou simplement en soufflant sur le substrat, en mesurant s'il apparaît de la buée et dans l'affirmative, à quel moment, puis en mesurant le temps nécessaire à la disparition de ladite buée. O Test 2 : il s'agit d'évaluer l'hydrophilie et l'oléophilie à la surface du revêtement 3, en comparaison de celles de la surface d'un verre nu, par la mesure d'angles de contact d'une goutte d'eau et d'une goutte de DOP (di octyl-phtalate) à leurs surfaces, après avoir laissé les substrats une semaine à l'atmosphère ambiante sous éclairage naturel, dans le noir puis les avoir soumis 20 minutes à un rayonnement UVA. O Test 3 : il s'agit d'un test d'évaluation quantitative de la photocatalyse par dépôt d'une salissure connue et bien calibrée . On greffe par trempé une mono-couche carbonée à partir d'octadécyltrichlorosilane (OTS) sur les revêtements de l'invention - conditions opératoires : OTS à 0,3% dans le décane, greffage à OOC sous atmosphère anhydre sur substrat propre - couche obtenue : 2 à 3 nm d'épaisseur. 2 On irradie les substrats ainsi greffés sous UVA à environ 25 mW/cm2. On caractérise la disparition de la couche organique par des mesures d'angle de contact à l'eau périodiquement. Initialement, on a environ 1000. Quand l'angle chute à 1 50 environ, on considère que la salissure organique déposée est entièrement détruite : on a alors de plus un effet anti-buée marqué. On donne ci-après le temps de disparition de la mono-couche pour différents exemples du brevet. Tous les exemples précédents réussissent le test 1, c'est-à-dire que lorsqu'on souffle sur les substrats revêtus du revêtement, ils restent parfaitement transparents, alors que se depose une couche de buée bien visible sur des substrats non revêtus. Les exemples 2, 3 et 4 ont subi le test 2 : les substrats revêtus, après exposition aux rayonnements UVA, présentent un angle de contact à l'eau et au DOP d'au plus 5 . Au contraire, un verre nu dans les mêmes conditions présente un angle de contact à l'eau de 400 et un angle de contact au DOP de 200. Les exemples 4 et 5 ont subi le test 3 : dans les deux exemples, dans le cas où la solution utilise du tétrabutoxyde de titane, la durée de disparition de la mono-couche obtenue à partir d'OTS est d'environ 6 heures. Dans le cas où la solution utilise le mélange de précurseurs di-iso-propoxy-diacétylacétonate et tétra-octylène phtalate de titane, la durée de disparition se réduit à 20 minutes. REVENDICATIONS 1. Substrat (1) à base verrière, céramique ou vitro-céramique, muni sur au moins une partie d'au moins une de ses faces d'un revêtement (3) à propriété photo-catalytique, caractérisé en ce qu'il comporte de l'oxyde de titane au moins partiellement cristallisé et incorporé audit revêtement (3) sous forme de particules, notamment de taille comprise entre 5 et 70 nm, pour l'essentiel cristallisées sous forme anatase ou mélange anatase/rutile. 2. Substrat (1) selon la revendication 1, caractérisé en ce que les particules sont incorporées dans le revêtement à l'aide d'un liant. 3. Substrat (1) selon la revendication 2, caractérisé en ce que le liant est minéral, notamment sous forme d'un oxyde ou d'un mélange d'oxydes, amorphe ou partiellement cristallisé du type oxyde de silicium, oxyde de titane, oxyde d'étain, oxyde de zirconium, oxyde d'aluminium. 4. Substrat (1) selon la revendication 2, caractérisé en ce que le liant est essentiellement organique, notamment sous forme d'une matrice polymérique à propriété oléophobe et/ou hydrophobe. 5. Substrat (1) selon l'une des revendications précédentes, caractérisé en ce que le revêtement comprend des additifs aptes à amplifier le phénomène photocatalytique des particules d'oxyde de titane, notamment en augmentant la bande d'absorption du revêtement sous forme de particules additives, et/ou en augmentant le nombre de porteurs de charge par dopage du réseau cristallin de l'oxyde constitutif des particules ou par dopage de surface des particules et/ou en augmentant rendement et cinétique des réactions photocatalytique, en recouvrant les particules de catalyseur. 6. Substrat (1) selon la revendication 5, caractérisé en ce que le dopage du réseau cristallin des particules est réalisé par insertion d'au moins un des éléments métalliques du groupe comprenant le niobium, le tantale, le fer et le bismuth. 7. Substrat (1) selon la revendication 5, caractérisé en ce que l'oxyde de titane est revêtu d'un catalyseur, notamment sous la forme de couche mince de métal noble du type platine, rhodium, argent. 8. Substrat (1) selon la revendication 5, caractérisé en ce que le dopage de surface des particules d'oxydes de titane est réalisé en recouvrant au moins une partie desdites particules d'une couche d'oxydes ou de sels métalliques, le métal étant choisi parmi le fer, le cuivre, le ruthénium, le cérium, le molybdène, le bismuth, le vanadium. 9. Substrat (1) selon la revendication 5, caractérisé en ce que les particules additives sont à base de cadmium, d'étain, de tungstène, de zinc, de cérium ou de zirconium. 10. Substrat (1) selon la revendication 3, caractérisé en ce que la surface du revêtement (3) est hydrophile, avec notamment un angle de contact à l'eau inférieur à 50 après exposition à un rayonnement lumineux, et/ou oléophile. 11. Substrat (1) selon l'une des revendications précédentes, caractérisé en ce que l'épaisseur du revêtement (3) est compris entre 5 nm et 1 micron, notamment entre 5 nm et 100 nm, de préférence 10 à 80, notamment 20 à 50 nanomètres. 12. Substrat (1) selon l'une des revendications précédentes, caractérisé en ce qu'est disposée sous le revêtement (3) à propriété photo-catalytique au moins une couche mince (2) à fonction anti-statique, thermique, optique, ou faisant barrière à la migration des alcalins provenant du substrat (1). 13. Substrat (1) selon la revendication 11, caractérisé en ce que la couche mince (2) à fonction anti-statique, éventuellement à polarisation contrôlée, et/ou thermique et/ou optique est à base de matériau conducteur du type métal ou du type oxyde métallique dopé tel que ITO, SnO2:F, ZnO:ln, ZnO:F, ZnO:Al, ZnO:Sn. 14. Substrat (1) selon la revendication 12, caractérisé en ce que la couche mince (2) à fonction optique est à base d'un oxyde ou d'un mélange d'oxydes dont l'indice de réfraction est intermédiaire entre celui du revêtement et celui du substrat, notamment choisi(s) parmi les oxydes suivants : Al2O3, SnO2, In203, oxycarbure ou oxynitrure de silicium. 1 5. Substrat (1) selon la revendication 12, caractérisé en ce que la couche mince (2) à fonction de barrière aux alcalins est à base d'oxyde, de nitrure, d'oxynitrure ou d'oxycarbure de silicium, d'A1203:F ou de nitrure d'aluminium. 16. Substrat (1) selon la revendication 12, caractérisé en ce que le revêtement (3) constitue la dernière couche d'un empilement de couches antireflets. 17. Vitrage anti-salissures et/ou anti-buée , monolithique, multiple du type double-vitrage ou feuilleté incorporant le substrat (1) selon l'une des revendications précédentes. 18. Application du substrat (1) selon l'une des revendications 1 à 16 à la fabrication de vitrages auto-nettoyants , anti-buée et/ou anti-salissures, notamment des vitrages pour le bâtiment du type double-vitrage, des vitrages pour véhicules du type pare-brise, lunette arrière ou latéraux d'automobile, trains, avions, ou vitrages utilitaires comme des verres d'aquarium, de vitrines, de serre, d'ameublement intérieur, de mobilier urbain, ou des miroirs, écrans de télévision, vitrages à absorption variable commandée électriquement. 19. Procédé d'obtention du substrat (1) selon l'une des revendications 1 à 16, caractérisé en ce qu'on dépose le revêtement (3) à propriété photocatalytique par pyrolyse en phase liquide, notamment à partir d'une solution comprenant au moins un précurseur organo-métallique de titane du type chélate de titane et/ou alcoolate de titane ainsi qu'une poudre ou une dispersion colloïdale de particules d'oxyde de titane cristallisé sous forme anatase ou anatase/rutile, notamment dans une proportion telle par rapport au(x) précurseur(s) que l'on utilise environ 0,1 à 0,6 gramme de ces particules par gramme de TiO2 effectivement déposé. 20. Procédé d'obtention du substrat (1) selon l'une des revendications 1 à 16, caractérisé en ce qu'on dépose le revêtement (3) à propriété photocatalytique par une technique de sol-gel, avec un mode de dépôt du type trempé ou dip-coating, cell-coating, spray-coating, ou enduction laminaire, à partir d'une solution comprenant au moins un précurseur organo-métallique de titane du type alcoolate de titane ainsi qu'une poudre ou une dispersion colloïdale de particules d'oxyde de titane cristallisé sous forme anatase ou anatase/rutile, notamment dans une proportion telle par rapport au(x) précurseur(s) que l'on utilise environ 0,1 à 0,6 gramme de ces particules par gramme de TiO2 effectivement déposé. 21. Procédé selon l'une des revendications 19 ou 20, caractérisé en ce que les particules d'oxyde de titane ont une répartition granulométrique telle qu'au moins 80% d'entre-elles présentent un même diamètre moyen notamment d'environ 20 ou 40 nm. 22. Procédé selon l'une des revendications 19 à 21, caractérisé en ce qu'on dépose le revêtement (3) à propriété photo-catalytique en au moins deux étapes successives. 23. Procédé selon l'une des revendications 19 à 22, caractérisé en ce qu'on fait subir au revêtement (3) à propriété photo-catalytique, après dépôt, au moins un traitement thermique du type recuit.